ОПТИМИЗИРОВАННЫЕ УГЛЕВОДОРОДНЫЕ СМЕСИ И СПОСОБЫ ИСПОЛЬЗОВАНИЯ ОПТИМИЗИРОВАННЫХ УГЛЕВОДОРОДНЫХ СМЕСЕЙ

6
11
1. Способ обработки подземной формации, включающий получение обслуживающей текучей среды, содержащей углеводородную смесь, в которой углеводородна  смесь содержит по меньшей мере около 65% углеводородов, имеющих от 6 атомов углерода (С) до одиннадцати атомов углерода (С); и размещение обслуживающей текучей среды в подземной формации.
7
10
2. Способ по п.1, в котором углеводородна  смесь содержит по меньшей мере около 65% углеводородов, имеющих от семи атомов углерода (С) до дес ти атомов углерода (С).
8
9
8
9
3. Способ по п.1, в котором около 85% углеводородной смеси содержит углеводороды, имеющие восемь атомов углерода (С), углеводороды, имеющие дев ть атомов углерода (С), или смесь углеводородов, имеющих восемь атомов углерода (С), и углеводородов, имеющих дев ть атомов углерода (С).
4. Способ по п.1, в котором углеводородна  смесь обладает упругостью паров по Рейду ниже около 2 фунтов на квадратный дюйм.
10
5. Способ по п.1, в котором углеводородна  смесь содержит менее чем около 1% углеводородов, имеющих более дес ти атомов углерода (С).
7
6. Способ по п.1, в котором углеводородна  смесь содержит менее чем около 1% углеводородов, имеющих менее семи атомов углерода (С).
7. Способ по п.1, в котором обслуживающа  текуча  среда дополнительно содержит гелеобразующий агент, присутствующий в количестве в интервале от около 0,1% до около 2,5 мас.% углеводородной смеси.
8. Способ по п.7, в котором гелеобразующий агент включает поливалентный металлический комплекс трехвалентного железа или алюмини  эфира алкилфосфоновой кислоты.
9. Способ по п.7, в котором гелеобразующий агент включает поливалентный металлический комплекс трехвалентного железа или алюмини  эфира ортофосфорной кислоты.
10. Способ по п.7, в котором гелеобразующий агент включает поливалентный металлический комплекс трехвалентного железа или алюмини  несимметричной диалкилфосфиновой кислоты.
11. Способ по п.1, в котором обслуживающа  текуча  среда дополнительно содержит LPG текучую среду.
12. Способ по п.1, в котором обслуживающа  текуча  среда дополнительно содержит частицы.
13. Способ по п.1, в котором обслуживающа  текуча  среда дополнительно содержит разрушитель гел  замедленного действи .
7
7
8
9
10
10
14. Способ по п.1, в котором углеводородна  смесь содержит менее чем около 1% углеводородов, имеющих менее семи атомов углерода (С); около 5% углеводородов, имеющих семь атомов углерода (С); около 44% углеводородов, имеющих восемь атомов углерода (С); около 43% углеводородов, имеющих дев ть атомов углерода (С); около 8% углеводородов, имеющих дес ть атомов углерода (С); и менее чем около 1% углеводородов, имеющих более дес ти атомов углерода (С).
11
15. Способ по п.14, в котором углеводородна  смесь по существу не содержит углеводородов, имеющих более одиннадцати атомов углерода (С).
6
11
16. Способ гидравлического разрыва пласта подземной формации, включающий стадию размещени  текучей среды разрыва, содержащей углеводородную смесь, в подземную формацию при давлении, достаточном дл  создани  по меньшей мере одного гидравлического разрыва пласта в ней, причем углеводородна  смесь содержит по меньшей мере около 65% углеводородов, имеющих от 6 атомов углерода (С) до одиннадцати атомов углерода (С).
7
10
17. Способ по п.16, в котором углеводородна  смесь содержит по меньшей мере около 65% углеводородов, имеющих от семи атомов углерода (С) до дес ти атомов углерода (С).
8
9
8
9
18. Способ по п.16, в котором около 85% углеводородной смеси содержит углеводороды, имеющие восемь атомов углерода (С), углеводороды, имеющие дев ть атомов углерода (С), или смесь углеводородов, имеющих восемь атомов углерода (С), и углеводородов, имеющих дев ть атомов углерода (С).
19. Способ по п.16, в котором углеводородна  смесь обладает упругостью паров по Рейду ниже около 2 фунтов на квадратный дюйм.
10
20. Способ по п.16, в котором углеводородна  смесь содержит менее чем около 1% углеводородов, имеющих более чем дес ть атомов углерода (С).
7
21. Способ по п.16, в котором углеводородна  смесь содержит менее чем около 1% углеводородов, имеющих менее семи атомов углерода (С).
22. Способ по п.16, в котором обслуживающа  текуча  среда дополнительно содержит гелеобразующий агент, присутствующий в количестве в интервале от около 0,1% до около 2,5 мас.% углеводородной смеси.
23. Способ по п.22, в котором гелеобразующий агент включает поливалентный металлический комплекс трехвалентного железа или алюмини  эфира алкилфосфоновой кислоты.
24. Способ по п.22, в котором гелеобразующий агент включает поливалентный металлический комплекс трехвалентного железа или алюмини  эфира ортофосфорной кислоты.
25. Способ по п.22, в котором гелеобразующий агент включает поливалентный металлический комплекс трехвалентного железа или алюмини  несимметричной диалкилфосфиновой кислоты.
26. Способ по п.16, в котором текуча  среда разрыва дополнительно содержит LPG текучую среду.
27. Способ по п.16, в котором текуча  среда разрыва дополнительно содержит частицы.
28. Способ по п.16, в котором текуча  среда разрыва дополнительно содержит разрушитель гел  замедленного действи .
7
7
8
9
10
10
29. Способ по п.16, в котором углеводородна  смесь содержит менее чем около 1% углеводородов, имеющих менее семи атомов углерода (С); около 5% углеводородов, имеющих семь атомов углерода (С); около 44% углеводородов, имеющих восемь атомов углерода (С); около 43% углеводородов, имеющих дев ть атомов углерода (С); около 8% углеводородов, имеющих дес ть атомов углерода (С); и менее чем около 1% углеводородов, имеющих более дес ти атомов углерода (С).
11
30. Способ по п.29, в котором углеводородна  смесь по существу не содержит углеводородов, имеющих более одиннадцати атомов углерода (С).
6
11
31. Способ размещени  гравийной набивки в подземную зону, включающий получение композиции гравийной набивки, включающей частицы грави  и углеводородную смесь, в которой углеводородна  смесь содержит по меньшей мере около 65% углеводородов, имеющих от шести атомов углерода (С) до одиннадцати атомов углерода (С); и введение композиции гравийной набивки в ствол скважины так, чтобы частицы грави  образовали гравийную набивку по существу р дом со стволом скважины.
7
10
32. Способ по п.31, в котором углеводородна  смесь содержит по меньшей мере около 65% углеводородов, имеющих от семи атомов углерода (С) до дес ти атомов углерода (С).
8
9
8
9
33. Способ по п.31, в котором около 85% углеводородной смеси содержит углеводороды, имеющие восемь атомов углерода (С), углеводороды, имеющие дев ть атомов углерода (С), или смесь углеводородов, имеющих восемь атомов углерода (С), и углеводородов, имеющих дев ть атомов углерода (С).
34. Способ по п.31, в котором углеводородна  смесь обладает упругостью паров по Рейду ниже около 2 фунтов на квадратный дюйм.
10
35. Способ по п.31, в котором углеводородна  смесь содержит менее чем около 1% углеводородов, имеющих более дес ти атомов углерода (С).
7
36. Способ по п.31, в котором углеводородна  смесь содержит менее чем около 1% углеводородов, имеющих менее семи атомов углерода (С).
37. Способ по п.31, в котором обслуживающа  текуча  среда дополнительно содержит гелеобразующий агент, присутствующий в количестве в интервале от около 0,1% до около 2,5 мас.% углеводородной смеси.
38. Способ по п.37, в котором гелеобразующий агент содержит поливалентный металлический комплекс трехвалентного железа или алюмини  эфира алкилфосфоновой кислоты.
39. Способ по п.37, в котором гелеобразующий агент содержит поливалентный металлический комплекс трехвалентного железа или алюмини  эфира ортофосфорной кислоты.
40. Способ по п.37, в котором гелеобразующий агент содержит поливалентный металлический комплекс трехвалентного железа или алюмини  несимметричной диалкилфосфиновой кислоты.
41. Способ по п.31, в котором гравийна  композици  дополнительно содержит LPG текучую среду.
42. Способ по п.31, в котором гравийна  композици  дополнительно содержит разрушитель гел  замедленного действи .
7
7
8
9
10
10
43. Способ по п.31, в котором углеводородна  смесь содержит менее чем около 1% углеводородов, имеющих менее семи атомов углерода (С); около 5% углеводородов, имеющих семь атомов углерода (С); около 44% углеводородов, имеющих восемь атомов углерода (С); около 43% углеводородов, имеющих дев ть атомов углерода (С); около 8% углеводородов, имеющих дес ть атомов углерода (С); и менее чем около 1% углеводородов, имеющих более дес ти атомов углерода (С).
11
44. Способ по п.44, в котором углеводородна  смесь по существу не содержит углеводородов, имеющих более одиннадцати атомов углерода (С).
6
11
45. Подземна  обслуживающа  текуча  среда, включающа  углеводородную смесь, в которой углеводородна  смесь содержит по меньшей мере около 65% углеводородов, имеющих от 6 атомов углерода (С) до одиннадцати атомов углерода (С).
7
10
46. Обслуживающа  текуча  среда по п.45, в которой углеводородна  смесь содержит по меньшей мере около 65% углеводородов, имеющих от семи атомов углерода (С) до дес ти атомов углерода (С).
8
9
8
9
47. Обслуживающа  текуча  среда по п.45, в которой около 85% углеводородной смеси содержит углеводороды, имеющие восемь атомов углерода (С), углеводороды, имеющие дев ть атомов углерода (С), или смесь углеводородов, имеющих восемь атомов углерода (С), и углеводородов, имеющих дев ть атомов углерода (С).
48. Обслуживающа  текуча  среда по п.45, в которой углеводородна  смесь обладает упругостью паров по Рейду ниже около 2 фунтов на квадратный дюйм.
10
49. Обслуживающа  текуча  среда по п.45, в которой углеводородна  смесь содержит менее чем около 1% углеводородов, имеющих более дес ти атомов углерода (С).
7
50. Обслуживающа  текуча  среда по п.45, в которой углеводородна  смесь содержит менее чем около 1% углеводородов, имеющих менее семи атомов углерода (С).
51. Обслуживающа  текуча  среда по п.45, в которой обслуживающа  текуча  среда дополнительно содержит гелеобразующий агент, присутствующий в количестве в интервале от около 0,1% до около 2,5 мас.% углеводородной смеси.
52. Обслуживающа  текуча  среда по п.51, в которой гелеобразующий агент содержит поливалентный металлический комплекс трехвалентного железа или алюмини  эфира алкилфосфоновой кислоты.
53. Обслуживающа  текуча  среда по п.51, в которой гелеобразующий агент содержит поливалентный металлический комплекс трехвалентного железа или алюмини  эфира ортофосфорной кислоты.
54. Обслуживающа  текуча  среда по п.51, в которой гелеобразующий агент содержит поливалентный металлический комплекс трехвалентного железа или алюмини  несимметричной диалкилфосфиновой кислоты.
55. Обслуживающа  текуча  среда по п.45, в которой обслуживающа  текуча  среда дополнительно содержит LPG текучую среду.
56. Обслуживающа  текуча  среда по п.45, в которой обслуживающа  текуча  среда дополнительно содержит частицы.
57. Обслуживающа  текуча  среда по п.45, в которой обслуживающа  текуча  среда дополнительно содержит разрушитель гел  замедленного действи .
7
7
8
9
10
10
58. Обслуживающа  текуча  среда по п.45, в которой углеводородна  смесь содержит менее чем около 1% углеводородов, имеющих менее семи атомов углерода (С); около 5% углеводородов, имеющих семь атомов углерода (С); около 44% углеводородов, имеющих восемь атомов углерода (С); около 43% углеводородов, имеющих дев ть атомов углерода (С); около 8% углеводородов, имеющих дес ть атомов углерода (С); и менее чем около 1% углеводородов, имеющих более дес ти атомов углерода (С).
11
59. Обслуживающа  текуча  среда по п.45, в которой углеводородна  смесь по существу не содержит углеводородов, имеющих более одиннадцати атомов углерода (С).